(57)【要約】【課題】耐擦傷性に加えて日焼け止め乳液に対する耐薬品性も有する背面透過型ディスプレイ用スクリーンと、これを備えたディスプレイ装置を提供する。【解決手段】背面透過型ディスプレイ用スクリーン１００は、入光面側Ｌｉｎから入射した映像光を出光面側Ｌｏｕｔに出射させる積層体１０を備え、積層体は光拡散層１とハードコート層２と光線制御層３とを備える。ハードコート層は、光拡散層側から順に第１ハードコート層２Ａと第２ハードコート層２Ｂとからなり、第１ハードコート層は架橋された樹脂層中に硬質粒子を含ませて硬度を高め、第２ハードコート層は硬質粒子の含有量が第１ハードコート層より少なく、架橋密度が前記第１ハードコート層よりも高く架橋された樹脂層とする。光線制御層は、光を吸収可能に層面に沿って配列された光吸収部３Ａと、光吸収部間に配列された光透過部３Ｂとを有する。【選択図】図１
2013205477.tif 000002
【特許請求の範囲】
【請求項１】
入光面側から入射した映像光を透過して出光面側に出射させる積層体を備えた、背面透過型ディスプレイ用スクリーンであって、
前記積層体は、光拡散層と、この光拡散層の一方の面上に形成されたハードコート層と、この光拡散層の他方の面上に形成された光線制御層とを備え、
前記ハードコート層は、前記光拡散層側から順に、第１ハードコート層と、第２ハードコート層とから構成され、
前記第１ハードコート層は、架橋された樹脂層中に、この樹脂層を構成する樹脂の架橋硬化物よりも高硬度の硬質粒子を含み、
前記第２ハードコート層は、前記硬質粒子の含有量が前記第１ハードコート層中の含有量よりも少なく、架橋密度が前記第１ハードコート層よりも高く架橋された樹脂層であり、
前記光線制御層は、光を吸収可能に層面に沿って配列された光吸収部と、この光吸収部間に光を透過可能に配列された光透過部と、を有する、
背面透過型ディスプレイ用スクリーン。
【請求項２】
前記ハードコート層が出光面側となる向きで配置された請求項１に記載の背面透過型ディスプレイ用スクリーンと、この背面透過型ディスプレイ用スクリーンの入光面側に配置され、映像光を投影する映像光源と、を備えるディスプレイ装置。
【発明の詳細な説明】
【技術分野】
【０００１】
本発明は、背面側から投射された映像光を前面側に透過させる背面透過型ディスプレイ用スクリーンと、これを備えたディスプレイ装置に関する。
【背景技術】
【０００２】
各種ディスプレイ装置の普及に伴い、様々な分野にディスプレイ装置が使用される様になってきている。例えば、テレビジョンやそのプロジェクタなどに止まらず、アミューズメント機器、自動車などの分野である。
とりわけ、アミューズメント機器や自動車分野などの分野に使用される背面透過型ディスプレイ用スクリーンでは、前面側の表示面に手や指がスクリーンに直接触れることがあり、表面の傷付きを防止し得る耐擦傷性を向上させる為に、表示面の最外層としてハードコート層を設けることがある（特許文献１）。
【先行技術文献】
【特許文献】
【０００３】
【特許文献１】特開２０１２−３２５１３号公報
【発明の概要】
【発明が解決しようとする課題】
【０００４】
しかしながら、アミューズメント機器や自動車などの分野では、単にハードコート層によって耐擦傷性を向上させただけでは、表面物性として不十分なことがある。それは、表面が汚れても、スクリーンとしての光学品質が損なわれない表面耐性である。とりわけこのような分野では、日焼け止め乳液などの化粧料が付着することがあり、付着した部分でハードコート層が浮いたり、染みとなったりして、光学品質を低下させることがあるからである。このため、耐擦傷性とともに、日焼け止め乳液に対する耐薬品性も有することが、望まれている。
【０００５】
すなわち、本発明の課題は、耐擦傷性に加えて日焼け止め乳液に対する耐薬品性も有する背面透過型ディスプレイ用スクリーンと、これを備えたディスプレイ装置を提供することである。
【課題を解決するための手段】
【０００６】
本発明による背面透過型ディスプレイ用スクリーン、およびディスプレイ装置は、以下の構成とした。
（１）入光面側から入射した映像光を透過して出光面側に出射させる積層体を備えた、背面透過型ディスプレイ用スクリーンであって、
前記積層体は、光拡散層と、この光拡散層の一方の面上に形成されたハードコート層と、この光拡散層の他方の面上に形成された光線制御層とを備え、
前記ハードコート層は、前記光拡散層側から順に、第１ハードコート層と、第２ハードコート層とから構成され、
前記第１ハードコート層は、架橋された樹脂層中に、この樹脂層を構成する樹脂の架橋硬化物よりも高硬度の硬質粒子を含み、
前記第２ハードコート層は、前記硬質粒子の含有量が前記第１ハードコート層中の含有量よりも少なく、架橋密度が前記第１ハードコート層よりも高く架橋された樹脂層であり、
前記光線制御層は、光を吸収可能に層面に沿って配列された光吸収部と、この光吸収部間に光を透過可能に配列された光透過部と、を有する、
背面透過型ディスプレイ用スクリーン。
（２）前記ハードコート層が出光面側となる向きで配置された前記（１）の背面透過型ディスプレイ用スクリーンと、この背面透過型ディスプレイ用スクリーンの入光面側に配置され、映像光を投影する映像光源と、を備えるディスプレイ装置。
【発明の効果】
【０００７】
本発明の背面透過型ディスプレイ用スクリーンおよびディスプレイ装置によれば、表面のハードコート層によって、耐擦傷性とともに耐薬品性も有する。
【図面の簡単な説明】
【０００８】
【図１】本発明による背面透過型ディスプレイ用スクリーンの一実施形態例を示す断面図。
【図２】本発明による背面透過型ディスプレイ用スクリーンの別の実施形態例を示す断面図。
【図３】本発明による背面透過型ディスプレイ用スクリーンの別の実施形態例を示す断面図。
【図４】本発明による背面透過型ディスプレイ用スクリーンの別の実施形態例を示す断面図。
【図５】本発明による背面透過型ディスプレイ用スクリーンの別の実施形態例を示す断面図。
【図６】本発明によるディスプレイ装置の一実施形態例を示す断面図。
【発明を実施するための形態】
【０００９】
以下、本発明の実施の形態について図面を参照しながら説明する。なお、図面は概念図であり、構成要素の縮尺関係、縦横比等は誇張されていることがある。
【００１０】
〔１〕背面透過型ディスプレイ用スクリーン
先ず、本発明による背面透過型ディスプレイ用スクリーンから説明する。
【００１１】
《１》第１の実施形態
図１を参照して、本発明の背面透過型ディスプレイ用スクリーンの第１の実施形態を説明する。
同図に示す背面透過型ディスプレイ用スクリーン１００は、入光面側Ｌｉｎから入射した映像光を透過して出光面側Ｌｏｕｔに出射させる積層体１０を備える。本実施形態では、背面透過型ディスプレイ用スクリーン１００は、この積層体１０のみから構成される。
なお、背面透過型ディスプレイ用スクリーン１００において、入光面側Ｌｉｎが背面側であり、出光面側Ｌｏｕｔが前面側である。
前記積層体１０は、光拡散層１と、この光拡散層１の一方の面上に形成されたハードコート層２と、この光拡散層１の前記一方の面に対して反対側の他方の面上に形成された光線制御層３とを備える。さらに、本実施形態においては、積層体１０は、光線制御層３の面上に積層された基材層４も備える。また同図では、光拡散層１の一方の面は、光拡散層１の図面上方の面であり、光拡散層１の他方の面は、光拡散層１の図面下方の面である。
そして、この積層体１０は、図面下方の基材層４側を映像光の入光面側Ｌｉｎとして、図面上方のハードコート層２側を、出光面側Ｌｏｕｔとして用いられることを想定した構成となっている。
【００１２】
ハードコート層２は、光拡散層１側から順に、第１ハードコート層２Ａと、第２ハードコート層２Ｂとから構成されている。第１ハードコート層２Ａは、架橋された樹脂層中に、この樹脂層を構成する樹脂の架橋硬化物よりも高硬度の硬質粒子を含み、第２ハードコート層２Ｂは、前記硬質粒子の含有量が前記第１ハードコート層２Ａ中の含有量よりも少なく、且つ架橋密度が前記第１ハードコート層２Ａよりも高く架橋された樹脂層となっている。
前記光線制御層３は、光を吸収可能に層面に沿って配列された光吸収部３Ａと、前記光吸収部間に光を透過可能に配列された光透過部３Ｂと、を有する。
【００１３】
このように、本実施形態では、ハードコート層２を、特定の２層から構成した２層構成とすることによって、耐擦傷性と共に、日焼け止め乳液に対する耐薬品性も有するという効果を奏することができる。この結果、アミューズメント用、或いは車載用などの用途に好適なものとすることができる。
【００１４】
以下、本実施形態における背面透過型ディスプレイ用スクリーン１００を構成する各層について更に説明する。
【００１５】
《積層体１０》
積層体１０は、本発明においては、少なくとも、光拡散層１と、この光拡散層１の一方の面上に形成されたハードコート層２と、この光拡散層１の他方の面上に形成された光線制御層３とを備える。
本実施形態においては、さらに、基材層４も備え、この基材層４は光線制御層３に積層されている。
【００１６】
〔光拡散層１〕
光拡散層１は、入光面側Ｌｉｎから入射した映像光を、等方拡散して出光面側Ｌｏｕｔから出射させて観察者に届ける層である。光拡散層１は公知の材料及び形成法によるものを用いることができる。例えば、光拡散層１は、透明樹脂からなる母材と、この母材中に分散された拡散成分とから構成される。光拡散層１は、母材と拡散成分間の屈折率差、或いは、拡散成分自体が有する反射性、によって、光を等方的に拡散する。
本発明においては、光拡散層１は、光を等方拡散する態様以外に、光を異方拡散する態様もあり得る。例えば、拡散成分の形状や母材中での分布を調整して異方拡散にする。
【００１７】
前記母材には、例えば、メチルメタクリレート−ブタジエン−スチレン共重合体（ＭＢＳ樹脂）、メチルメタクリレート−スチレン共重合体（ＭＳ樹脂）などのアクリル系樹脂、ポリカーボネート系樹脂（ＰＣ樹脂）、等の熱可塑性樹脂を用いることができる。
【００１８】
前記拡散成分には、樹脂ビーズ、気泡が挙げられ、なかでも樹脂ビーズが好適で、特に透明度が高いものが好ましい。こうした樹脂ビーズは、例えば、アクリルビーズ、メラミンビーズ、アクリル−スチレンビーズ、ポリカーボネートビーズ、ポリエチレンビーズ、ポリスチレンビーズ等があり、中でもアクリルビーズが好ましい。
【００１９】
光拡散層１の形成は、例えば、上記母材中に上記拡散成分を分散させた樹脂組成物を、押し出し成形して形成することができる。光拡散層１は押し出し成形することによって、シートの形態としても準備することができる。
光拡散層１の厚みは、０．１〜２ｍｍ、より好ましくは０．２〜１．５ｍｍである。厚みがこの範囲未満では、光拡散層１の光拡散能が不足することがあり、厚みがこの範囲を超えると、背面透過型ディスプレイ用スクリーン１００が表示する映像の解像性が低下し、ぼやけることがある。
【００２０】
〔ハードコート層２〕
ハードコート層２は、背面透過型ディスプレイ用スクリーン１００の出光面側Ｌｏｕｔの映像表示面の表面を構成する透明な層である。ハードコート層２は、前記光拡散層１だけでは、他の物との接触による傷付きに対する耐擦傷性が不足するために設けられる層である。ハードコート層２は、図１に示す如く、背面透過型ディスプレイ用スクリーン１００の出光面側Ｌｏｕｔの最外層となって、表面の傷付き、日焼け止め乳液による損傷、によって光学品質が低下するのを防止する表面耐性、すなわち耐擦傷性および耐薬品性を有する層である。
とりわけ、光拡散層１の母材に、曲面成形性などの観点から、メチルメタクリレート−ブタジエン−スチレン共重合体（ＭＢＳ樹脂）、ポリカーボネート系樹脂（ＰＣ樹脂）などを採用したときは、鉛筆硬度が例えばＢなどと低くなりがちで、耐擦傷性が不足し易いために、ハードコート層２を設けることが効果的である。
さらに、このハードコート層２には、耐擦傷性とともに、日焼け止め乳液に対する耐薬品性を備えさせる為に、第１ハードコート層２Ａと、第２ハードコート層２Ｂとから構成される。第１ハードコート層２Ａが前記光拡散層１に近い側であり、第２ハードコート層２Ｂが前記光拡散層１に遠い側である。また、光拡散層１の母材に、メチルメタクリレート−ブタジエン−スチレン共重合体（ＭＢＳ樹脂）、ポリカーボネート系樹脂（ＰＣ樹脂）などを採用すると、これらの樹脂では、日焼け止め乳液に対する耐薬品性が不足する観点からも、ハードコート層２を設けるのが効果的である。
【００２１】
ハードコート層２全体としての厚みは、用途、要求仕様に応じるが、例えば、５〜３０μｍ程度とすることができる。第１ハードコート層２Ａ、第２ハードコート層２Ｂ、それぞれの厚みは、例えば、２〜２５μｍ程度とすることができる。厚みが薄すぎると、耐擦傷性及び耐薬品性が不足することがあり、厚みが厚すぎると過剰性能となることがあるからである。第１ハードコート層２Ａと第２ハードコート層２Ｂとの厚み関係は、通常、第１ハードコート層２Ａを第２ハードコート層２Ｂの厚み以上とすることが好ましい。基本性能としての耐擦傷性が不足することがあるからである。
【００２２】
［耐擦傷性］
本発明において、「ハードコート」乃至はハードコート層２が有する耐擦傷性とは、光拡散層１上に形成されたハードコート層２の硬度として、ＪＩＳＫ５６００−５−４（１９９４年版）で規定される鉛筆硬度で「ＨＢ」以上の硬度を示すことを意味する。
上記鉛筆硬度は、耐擦傷性がより優れる点で、好ましくはＨ以上、より好ましくは２Ｈ以上、さらに好ましくは３Ｈ以上、である。
【００２３】
［耐薬品性］
日焼け止め乳液に対する耐薬品性は、日焼け止め乳液を２滴、水平にしたハードコート層２の表面に滴下したのち、オーブン中に５５℃で２４ｈ放置後、オーブンから取り出して、室温（２５℃）で２ｈ自然冷却してから、日焼け止め乳液をガーゼで拭き取り、滴下した部分の外観の変化の有無を目視観察して評価する。評価は、外観に変化が認められないものは耐薬品性有りとし、ハードコート層２の染み、白化、浮き、および光拡散層１の変質のいずれかが認められるものは耐薬品性なしとする。
【００２４】
［第１ハードコート層２Ａ］
第１ハードコート層２Ａは、架橋された樹脂層中に、この樹脂層を構成する樹脂の架橋硬化物よりも高硬度の硬質粒子を含む層である。
【００２５】
（樹脂）
前記架橋された樹脂層の樹脂としては、ウレタン樹脂などの熱硬化性樹脂でもよいが、より優れた耐擦傷性が得易い点で、電離放射線硬化性樹脂を主要な樹脂に用いるのが好ましい。電離放射線硬化型樹脂は紫外線や電子線などの電離放射線で硬化する樹脂であり、光硬化性樹脂とも呼ばれている。
本発明において、前記「主要」とは、樹脂固形分全量に対して５０質量％を超過していることを意味する。
【００２６】
上記電離放射線硬化型樹脂としては、各種用い得るが、例えば、ウレタンアクリレート、エポキシアクリレート、ポリエステルアクリレート、ポリエーテルアクリレート、エポキシアクリレート、アクリルアクリレートなどのアクリレート系プレポリマー、多官能性アクリレート系モノマー、単官能性アクリレート系モノマー、ビニル系モノマー等の重合性化合物を一種以上含む樹脂組成物を用いることができる。
【００２７】
上記多官能性アクリレート系モノマーは、耐擦傷性および耐薬品性を高める観点で、とりわけ耐薬品性を高める観点から、好ましい。
上記多官能アクリレート系モノマーとしては、例えば、トリプロピレングリコールジ（メタ）アクリレート、ジエチレングリコールジ（メタ）アクリレート、１，６−ヘキサンジオールジ（メタ）アクリレート、ネオペンチルグリコールジ（メタ）アクリレート、トリメチロールプロパンジ（メタ）アクリレートなどの２官能アクリレート系モノマー、
トリメチロールプロパントリ（メタ）アクリレート（ＴＭＰＴＡ）、ペンタエリスリトールトリ（メタ）アクリレート、イソシアヌル酸変性トリ（メタ）アクリレートなどの３官能アクリレート系モノマー、
ペンタエリスリトールテトラ（メタ）アクリレート、ジペンタエリスリトールテトラ（メタ）アクリレートなどの４官能アクリレート系モノマー、
ジペンタエリスリトールペンタ（メタ）アクリレート（ＤＰＰＡ）などの５官能アクリレート系モノマー、
ジペンタエリスリトールヘキサ（メタ）アクリレート（ＤＰＨＡ）などの６官能アクリレート系モノマー、などを挙げることができる。
また、以上の多官能アクリレート系モノマーは、エチレンオキシド（ＥＯ）、プロピレンオキシド（ＰＯ）等による変性モノマーなども挙げることができる。
【００２８】
２官能以上も含めて多官能のアクリレート系プレポリマーとしては、ウレタンアクリレート、ポリエステルアクリレート、シリコーンアクリレート、エポキシアクリレート等が挙げられる。
【００２９】
なお、本明細書では、（メタ）アクリレートとはアクリレート又はメタクリレートを意味し、単に「アクリレート系」と言うときはメタクリレート系も含む。
【００３０】
上記樹脂組成物は、上記のような重合性化合物の他に、更に紫外線で硬化させる場合は光重合開始剤を含む。また、この樹脂組成物は、アクリル系樹脂、ポリエステル系樹脂などの熱可塑性樹脂、ウレタン系樹脂などの熱硬化性樹脂、その他、レベリング剤、消泡剤、安定剤などの各種公知の添加剤を含むことができる。
【００３１】
（硬質粒子）
前記硬質粒子は、樹脂のみからなる架橋された樹脂層に対して、さらに硬度を高める為に含ませる粒子である。このため、硬質粒子としては、樹脂層を構成する樹脂の架橋硬化物よりも高硬度の粒子を用いる。
このような硬質粒子としては、好適には無機粒子を用いることができる。無機の硬質粒子としては、モース硬度が６以上の粒子を用いることができる。モース硬度が６以上の無機粒子としては、例えば、シリカ、アルミナ、酸化チタン、酸化ジルコニウムなどの粒子を用いることができる。
硬質粒子の粒子径は、平均粒子径で、好ましくは１〜４００ｎｍであり、より好ましくは２〜２００ｎｍ、さらに好ましくは３〜１００ｎｍである。粒子径が、上記範囲未満であると、層中での分散が不十分となることがあり、上記範囲を超えると、ヘイズが高くなり、層の透明性が低下することがあるからである。
硬質粒子の配合量は、層の固形分全量に対して、好ましくは１０〜９０質量％であり、より好ましくは、２０〜８０質量％、さらに好ましくは、２０〜６０質量％である。含有量が上記範囲未満であると、耐擦傷性が不十分となることがあり、上記範囲を超えると、ヘイズが高くなり透明性が低下したり、樹脂分量が少なくなり硬質粒子を層中に充分に固定できず硬質粒子の含有量の割には耐擦傷性の向上効果が得られなくなったりすることがあるからである。
【００３２】
［第２ハードコート層２Ｂ］
第２ハードコート層２Ｂは、前記硬質粒子の含有量が前記第１ハードコート層２Ａ中の含有量よりも少なく、且つ架橋密度が前記第１ハードコート層２Ａよりも高く架橋された樹脂層である。
【００３３】
（樹脂）
第２ハードコート層２Ｂに用いる樹脂としては、前記第１ハードコート層２Ａの樹脂と同様のものを用いることができる。ただし、第２ハードコート層２Ｂは、日焼け止め乳液に対する耐薬品性の点で、架橋密度を高くした方が好ましい。その理由は、架橋密度を高くすることによって、架橋された分子の網目が小さくなる結果、層中に日焼け止め乳液の薬品成分が浸透し、下層まで浸透していくのを抑制する効果を高めることが出来、その結果、耐薬品性が向上するからではと推測される。
一方、第１ハードコート層２Ａは、第２ハードコート層２Ｂの下側となり、他の物に直接に接触する最外層ではない為に、前記耐薬品性の点では、この第２ハードコート層２Ｂに比べれば、架橋密度は低くてもかまわない。また、硬質粒子によって硬度を高めてあるので、その分、樹脂の架橋密度は低くてもよい。
よつて、第２ハードコート層２Ｂは、第１ハードコート層２Ａに比べて架橋密度が高い架橋構造を有する樹脂層とする。
【００３４】
第２ハードコート層２Ｂの樹脂層を、第１ハードコート層２Ａの樹脂層よりも架橋密度を高くするには、第２ハードコート層２Ｂの形成に用いる重合性化合物として、ａ）多官能の重合性化合物を、第１ハードコート層２Ａよりも多く用いる、ｂ）多官能の重合性化合物として官能基数の多いものを用いる、ｃ）或いは前記ａ）およびｂ）の両方を採用すること実現できる。
例えば、第２ハードコート層２Ｂに用いる多官能の重合性化合物としては、３官能以上、より好ましくは４官能以上の重合性化合物を主要な化合物として用いるのが好ましい。官能数を大きくする程、架橋密度を高めることができるからである。
【００３５】
（硬質粒子）
硬質粒子を必須成分として含む前記第１ハードコート層２Ａによって、光拡散層１では不足する硬度を向上させることができ、さらに、この第２ハードコート層２Ｂによって、日焼け止め乳液に対する耐薬品性を向上させることができる。
この耐薬品性を向上させる観点からは、第２ハードコート層２Ｂ中における硬質粒子の含有量は、耐擦傷性は下の層の第１ハードコート層２Ａが主体的に担うので、第１ハードコート層２Ａよりも少なくてよく、第２ハードコート層２Ｂは硬質粒子を含まない構成でもよい。
第２ハードコート層２Ｂにも、硬質粒子は多く含有させた方が、硬度を高める点では有利であるが、鉛筆硬度は最外層の物性もさることながら、下地の影響を大きく受ける。そこで、第２ハードコート層２Ｂについては、最外層として最初に日焼け止め乳液の薬品成分の接触を受けとめる点で耐薬品性が最重要の層であり、また、第１ハードコート層２Ａを、第２ハードコート層２Ｂよりも硬質粒子を多く含有させた高硬度な層として耐擦傷性を重点的に受け持たせてあるので、第２ハードコート層２Ｂには耐薬品性に重点をおいて、架橋密度が第１ハードコート層２Ａよりも高い層とする。
なお、架橋密度とは、単位体積中の架橋点の数、或いは、架橋された樹脂の繰返し単位当たりの架橋点の数である。架橋密度は、動的粘弾性測定法、パルスＮＭＲ（核磁気共鳴）測定法などによって測定することができる。
【００３６】
［ハードコート層２の形成法］
ハードコート層２を構成する第１ハードコート層２Ａおよび第２ハードコート層２Ｂの形成法は、特に限定されない。光拡散層１の面上に、スプレー塗装、ロールコートなどの塗工法、或いは、予め転写箔として準備しておき、この転写箔からの転写により形成する転写法、などによって形成することもできる。
第１ハードコート層２Ａの硬化は、第２ハードコート層２Ｂを塗工するときは、半硬化にとどめておき、第２ハードコート層２Ｂを塗工後、第２ハードコート層２Ｂと共に更に残りの硬化を進めるのが好ましい。第１ハードコート層２Ａと第２ハードコート層２Ｂとの密着性が向上するからである。
前記半硬化とは、硬化が半分の５０％進んだ状態を限定的に意味するものではなく、層の表面がタックフリー（指触乾燥状態）となる硬化進行度合い以上で、且つ硬化する余地が残っている状態を意味する。
【００３７】
［構成例］
ここで、第１ハードコート層２Ａおよび第２ハードコート層２Ｂの構成例を示せば、母材にポリカーボネート系樹脂を用いた光拡散層１とするシートの片面に、第１ハードコート層２Ａは厚み１２μｍとし、樹脂には電離放射線硬化性樹脂としてウレタンアクリレート系プレポリマーとトリメチロールプロパンジアクリレートとを質量比で５０：５０で用い、平均粒子径３０ｎｍのシリカを樹脂全固形分に対して３２質量％含有させ、第２ハードコート層２Ｂは厚み６μｍとし、上記シリカは含有させずに、樹脂には電離放射線硬化性樹脂として、トリメチロールプロパントリアクリレートとペンタエリスリトールテトラ（メタ）アクリレートとウレタンアクリレート系プレポリマーとを質量比で７０：２０：１０で用いる。
これらの第１ハードコート層２Ａおよび第２ハードコート層２Ｂは、共にスプレー塗装で塗工し、紫外線照射により硬化させる。この際、第１ハードコート層２Ａは半硬化させてから第２ハードコート層２Ｂを塗装する。
このような構成にすることによって、耐擦傷性と共に日焼け止め乳液に対する耐薬品性も有するものとすることができる。
【００３８】
一方、ハードコート層２を、２液硬化型ウレタン系樹脂に同じくシリカを添加した樹脂組成物をスプレー塗装して、厚み１５μｍの１層のみの単層構成とした場合には、耐擦傷性は一応得られるが、日焼け止め乳液に対する耐薬品性は得れない。
【００３９】
〔光線制御層３〕
光線制御層３は、入光面側Ｌｉｎから入射した映像光の光路を制御するとともに、迷光や外光を適切に吸収する機能を有する層である。光線制御層３によって、映像のコントラストを向上させることができる。光線制御層３は、光学制御の必要性に応じて設けられる。光線制御層３は、は公知の材料及び形成法によるものを用いることができる。
光線制御層３は、光を吸収可能に層面に沿って配列された多数の光吸収部３Ａと、前記光吸収部３Ａ同士の間に光を透過可能に配列された光透過部３Ｂと、を有する。図１の断面図では、光吸収部３Ａは紙面に垂直な方向に延在し、紙面左右方向に一定の周期で配列されている。本実施形態での光吸収部３Ａの断面形状は、同図のように二等辺三角形形状であり、その底面側を出光面側Ｌｏｕｔに向けて形成される。また、本実施形態では、同図のように、光吸収部３Ａ同士の間のそれぞれの光透過部３Ｂは、二等辺三角形形状の光吸収部３Ａの頂点側で相互に連結して形成される。
本発明において、光吸収部３Ａの断面形状及び、光透過部３Ｂの断面形状は、これ以外にも、例えば、光線制御仕様に応じて、台形形状など各種形状をとり得る。
また、光吸収部３Ａの屈折率Ｎａと、光透過部３Ｂの屈折率Ｎｂとの関係は、要求される光学制御仕様に応じて決定される。通常、屈折率Ｎａと光透過部３Ｂの屈折率Ｎｂとの屈折率差は、０より大きく０．０６以下である。
【００４０】
（光吸収部３Ａ）
光吸収部３Ａは、光吸収粒子と、光吸収粒子を分散させたバインダーから構成されている。光吸収粒子が迷光や外光を吸収するように作用する。光吸収部３Ａは、光吸収粒子をバインダー中に分散させた光吸収部形成組成物によって形成することができる。
【００４１】
光吸収粒子としては、カーボンブラック等の光吸収性の着色粒子が好ましく用いられるが、これらに限定されるものではなく、映像光の特性に合わせて特定の波長を選択的に吸収する着色粒子を使用してもよい。
こうした光吸収粒子としては、具体的には、カーボンブラック、グラファイト、黒色酸化鉄等の金属塩、染料、顔料等で着色した有機微粒子や着色したガラスビーズ等を挙げることができる。特に、着色した有機微粒子が、コスト面、品質面、入手の容易さ等の観点から好ましい。より具体的には、カーボンブラックを含有したアクリル架橋微粒子や、カーボンブラックを含有したウレタン架橋微粒子等が好ましい。光吸収性およびバインダーとの密着性に優れているからである。
こうした着色粒子は、通常、上記の光吸収部形成組成物中に３〜３０質量％含有させる。着色粒子の平均粒子径は通常１〜２０μｍである。
【００４２】
なお、本発明においては、光吸収部３Ａは、光吸収作用を付与する為に、光吸収粒子の他、染料により光吸収部全体を光吸収性にしても良い。
【００４３】
バインダーとしては、紫外線などの光によって硬化される樹脂が好ましく、例えば、アクリレート系などの電離放射線硬化性樹脂を用いることができる。電離放射線硬化性樹脂としては、前記ハードコート層２で列記したような重合性化合物を含む樹脂組成物を用いることができる。例えば、樹脂組成物としては、ウレタンアクリレート、エポキシアクリレート、ポリエステルアクリレート、ポリエーテルアクリレート、エポキシアクリレート、アクリルアクリレートなどのアクリレート系プレポリマー、多官能性アクリレート系モノマー、単官能性アクリレート系モノマー、ビニル系モノマー等の重合性化合物の一種以上からなる樹脂組成物を用いることができる。
【００４４】
（光透過部３Ｂ）
光透過部３Ｂは、前記した光吸収部３Ａを構成する光吸収部形成組成物から、光吸収粒子を除いた成分のバインダーから構成することができる。用いるバインダーは光吸収部３Ａと同じでもよい。
【００４５】
（光吸収部３Ａ及び光透過部３Ｂの形成方法）
光吸収部３Ａ及び光透過部３Ｂの形成方法は特に限定されるものではなく、例えば、公知の形成方法を適宜採用することができる。例えば、光吸収部３Ａは、いわゆるワイピング法によって、着色粒子を含有する光吸収部形成組成物を光透過部３Ｂの表面に形成された溝に充填しつつ、ドクターブレードを用いて余剰分の光吸収部形成組成物を掻き取って形成することができる。
光透過部３Ｂの溝は、電離放射線硬化性樹脂と成形型を用いたフォトポリマー法（２Ｐ法とも言う）によって形成することができる。この時、成形型として円筒形状の型を用い、電離放射線硬化性樹脂を、型と後述する基材層４とで挟んだ状態で電離放射線硬化性樹脂を硬化させることによって、基材層４上に連続的に光透過部３Ｂを形成することができる。
【００４６】
〔基材層４〕
基材層４は、各種の層を形成するときに基材として利用された層である。本実施形態では、基材層４は、上記光線制御層３に対して使われている。
こうした基材層４は、例えば、ポリカーボネート系樹脂、アクリル系樹脂、トリアセチルセルロース（ＴＡＣ）、シクロオレフィン系樹脂等の透明樹脂を用いることができる。なかでも、ポリカーボネート系樹脂は、入手の容易性、コスト、成形性、耐熱性、密着性等の点で好ましい樹脂の一種である。
本発明において、ポリカーボネート系樹脂は、ポリカーボネートを主ポリマーとする樹脂であり、劣化防止剤、可塑剤、軟化剤等の充填剤を含み得る他、アクリル系樹脂等との複合体でも良い。
【００４７】
基材層４と隣接する層との密着性を強化する目的で、基材層４の表面は、プライマー層の形成、コロナ放電処理などの公知の密着強化処理を施したものとしてもよい。
基材層４の厚みは、対象とする層に応じて設定され、例えば、２５μｍ〜５ｍｍである。
【００４８】
《製造方法》
本実施形態も含めて、本発明においては、背面透過型ディスプレイ用スクリーン１００を製造する方法は、特に限定されず、例えば、公知の方法を適宜採用することができる。
図１に示す構成の背面透過型ディスプレイ用スクリーン１００の場合では、積層体１０のみから構成される形態であるが、この積層体１０は、例えば、基材層４上に光線制御層３を２Ｐ法によって形成し、これに予め製膜済みの光拡散層１を積層した後、この光拡散層１上に第１ハードコート層２Ａおよび第２ハードコート層２Ｂを順次塗工形成することで、製造することができる。
【００４９】
《２》第２の実施形態
図２に示す実施形態の背面透過型ディスプレイ用スクリーン１００は、前述した図１の構成に対して、さらに、積層体１０が補強層５および接合層６を備える構成である。
補強層５および接合層６以外の部分の構成は、上述した第１の実施形態と同じであるので、さらなる説明は省略し、ここでは、新たに追加された補強層５および接合層６について説明する。
【００５０】
〔補強層５〕
補強層５は、背面透過型ディスプレイ用スクリーン１００としての機械的強度が不足して、所定の曲面形状を維持できず映像に歪みが生じる場合、或いは、製造工程中に積層体１０が不本意に変形し取り扱いや品質に支障を来たす場合などにおいて、剛性を増してこれらを解消する為に設ける層である。補強層５は、こうした剛性が得られる様に、材料及び厚みを設定する。
補強層５の材料としては、透明な樹脂、例えば、ポリカーボネート系樹脂（ＰＣ樹脂）、或いは、メチルメタクリレート−ブタジエン−スチレン共重合体（ＭＢＳ樹脂）、メチルメタクリレート−スチレン共重合体（ＭＳ樹脂）等のアクリル系樹脂を用いることができ、なかでも、耐熱性等の観点からは、ポリカーボネート系樹脂は好ましい樹脂の一種である。
補強層５の厚みは、例えば、３〜５ｍｍとすることができる。厚みが厚過ぎると、映像光の透過率が低下したり、ゴースト（二重像）が発生したりして、光学性能が低下することがある。
【００５１】
〔接合層６〕
接合層６は、その両側の層を接合するための層である。接合層６は接合の必要性に応じて設けられる。
本実施形態では、接合層６は、光拡散層１と光線制御層３との接合、基材層４と補強層５との接合に、使われている。
接合層６は、アクリル系樹脂、ポリエステル系樹脂等の熱可塑性樹脂、エポキシ系樹脂、ウレタン系樹脂、電離放射線硬化性樹脂等の硬化性樹脂を用いることができる。
接合層６は、粘着剤層、接着剤層等として用いられ得る。
【００５２】
〔製造方法〕
このような構成の背面透過型ディスプレイ用スクリーン１００は、例えば、次のようにして製造することができる。光線制御層３を基材層４上に２Ｐ法によって形成してなる光線制御シートと、光拡散層１を基材として、この光拡散層１上に、第１ハードコート層２Ａ及び第２ハードコート層２Ｂからなるハードコート層２を塗工形成してなる光拡散シートと、補強層５とする補強シートとを、それぞれ予め作製する。次に、前記光線制御シート、光拡散シートおよび補強シートを、それぞれ間に接合層６を介して熱接着することで、製造することができる。
【００５３】
〔効果〕
本実施形態によれば、背面透過型ディスプレイ用スクリーン１００に、耐擦傷性と共に耐薬品性も付与することができる上、補強層５によって機械的強度が補強され、接合層６によって、積層体１０を、予めシートなどの複数の中間工程部材としたものを、接合層６で積層して製造できるという効果を奏する。
【００５４】
《３》第３の実施形態
図３に示す実施形態の背面透過型ディスプレイ用スクリーン１００は、前述した図２の構成に対して、さらに、フレネルレンズシート２０を、積層体１０の一部として備える構成である。フレネルレンズシート２０は、背面透過型ディスプレイ用スクリーン１００の入光面側Ｌｉｎの層を構成するように積層されている。
本実施形態では、接合層６は、さらに、フレネルレンズシート２０と補強層５との接合に、使われている。
フレネルレンズシート２０以外の部分の構成は、上述した第２の実施形態と同じであるので、さらなる説明は省略し、ここでは、新たに追加されたフレネルレンズシート２０について説明する。
【００５５】
〔フレネルレンズシート２０〕
フレネルレンズシート２０は、フレネルレンズ層２１を基材層４上に形成したシートである。
【００５６】
［基材層４］
基材層４は、フレネルレンズ層２１を形成するための基材となる層である。基材層４については、既に述べたので説明は省略する。
【００５７】
ただ、本発明においては、フレネルレンズ層２１に対して基材層４は必須ではない。フレネルレンズ層２１に隣接する基材層４が省略され、フレネルレンズ層２１のみからなるフレネルレンズシート２０であってもよい。例えば、図示はしないが、積層体１０は、フレネルレンズ層２１が補強層５に直接、隣接して積層された構成である。こうした構成は、例えば、補強層５を、フレネルレンズ層２１形成時の基材の代わりに用いることによって形成される。
【００５８】
［フレネルレンズ層２１］
フレネルレンズ層２１は、複数の単位レンズを備えることによってフレネルレンズを構成する層である。フレネルレンズ層２１は、映像光源から発散光束として入光面側Ｌｉｎから入射した映像光を、背面透過型ディスプレイ用スクリーン１００の観察者側である出光面側Ｌｏｕｔに向けて進む平行光束に変換する。映像光をスクリーン面に略垂直な
光束に変換することにより、映像の明るさのムラが抑制される。
フレネルレンズ層２１は、単位レンズが同心円状又は円弧状に配列するサーキュラーフレネルレンズでもよいし、直線状に伸びる単位レンズが平行に配列するリニアフレネルレンズでもよい。
【００５９】
フレネルレンズ層２１は公知の材料及び形成法によるものを用いることができる。
フレネルレンズ層２１は、透明樹脂から構成される。透明樹脂としては、例えば、アクリル系樹脂、スチレン系樹脂、ポリエステル系樹脂、ポリカーボネート系樹脂、アクリル−スチレン共重合体樹脂等を用いることができる。
【００６０】
フレネルレンズ層２１の形成方法は特に限定されない。例えば、上述した光透過部３Ｂと同様にして基材層４上に単位レンズをフォトポリマー法（２Ｐ法）によって形成することによって、フレネルレンズ層２１を形成することができる。例えば、アクリレート系の電離放射線硬化性樹脂を用いてフォトポリマー法で形成すれば、アクリル系樹脂からなるフレネルレンズ層２１が形成される。
【００６１】
〔製造方法〕
本実施形態における、背面透過型ディスプレイ用スクリーン１００も、前述した第２の実施形態と同様にして、積層体１０の製造時に、フレネルレンズシート２０を接合層６で接合することで、製造することができる。
【００６２】
〔効果〕
本実施形態によれば、第２の実施形態に対して、さらにフレネルレンズシート２０を備えているので、第２の実施形態で得られる効果に加えて、背面透過型ディスプレイ用スクリーン１００に対して映像光を投影する映像光源の位置の自由度を高められる、背面透過型ディスプレイ用スクリーン１００とすることができる。
【００６３】
《４》第４の実施形態
図４に示す実施形態の背面透過型ディスプレイ用スクリーン１００は、前述した図３の構成において、フレネルレンズシート２０は積層体１０とは別体とし、なお且つ、フレネルレンズシート２０の向きを逆にした構成である。このため、本実施形態では、フレネルレンズシート２０は、接合層６で積層体１０の一部として積層しない。
ただ、本実施形態では、フレネルレンズシート２０の向きがフレネルレンズ層２１が積層体１０と接する向きであるため、フレネルレンズ層２１が積層体１０と擦れて、積層体１０に傷を付ける虞があるため、積層体１０のフレネルレンズ層２１に接触する面にはシリコーンオイルなどのスリップ剤を塗布しておくことが好ましい。
また、フレネルレンズ層２１と積層体１０との間の隙間が大きくなると、背面透過型ディスプレイ用スクリーン１００において、ゴースト（二重像）が発生する虞があるため、積層体１０とフレネルレンズ層２１とは接触させておくことが好ましい。
こうした積層体１０とフレネルレンズシート２０との積層法は特に限定されないが、例えば、フレネルレンズシート２０と積層体１０とを重ね、それらの周辺部を金属製のクリップによって挟んで固定する方法が挙げられる。
【００６４】
なお、本発明においては、フレネルレンズシート２０が積層体１０と別体の形態において、フレネルレンズシート２０の向きは、本実施形態とは逆向きであってもよい。
【００６５】
〔効果〕
フレネルレンズシート２０を積層体１０とは別体とすることによって、積層体１０とフレネルレンズシート２０とを、別々に用意することが可能となる。例えば、フレネルレンズシート２０は光源の位置に応じた仕様のもの用意し、積層体１０はハードコート層２の要求仕様に応じたものを用意することができる。そして、これらを仕様に応じて組み合わせることができる。
また、後述する背面透過型ディスプレイ用スクリーン１００を三次元曲面をなすスクリーンとする形態においては、積層体１０とフレネルレンズシート２０とを、別々に曲面成形することが可能となる。フレネルレンズシート２０の曲面成形においては、フレネルレンズ層２１は成形型の型面に接触させない様な向きで成形するのが好ましいため、成形の自由度を高めることができる。
【００６６】
《５》第５の実施形態
図５に示す実施形態の背面透過型ディスプレイ用スクリーン１００は、今まで説明してきた各種形態の背面透過型ディスプレイ用スクリーン１００の全体的形状が、三次元曲面をなすように湾曲した曲面形状をしている、背面透過型ディスプレイ用曲面スクリーンとなった形態である。
三次元曲面とは、互いに傾斜した複数の軸をそれぞれ中心として、部分的または全体的に曲がっている面を意味する。一方、二次元曲面とは、単一の軸を中心に二次元的に曲がっている面を意味する。
三次元曲面とは、球体の球面の一部の面としての球面に限らず、楕円球、断面が放物線を成す曲面など、任意である。三次元曲面の曲面形状は、背面透過型ディスプレイ用スクリーン１００を適用する用途に応じたものとなる。三次元曲面の曲率半径は２００ｃｍ以下、例えば２５〜１５０ｃｍでもよい。
【００６７】
本実施形態においては、図５に示すように、出光面側Ｌｏｕｔが凸曲面となる形態であるが、本発明においては、出光面側Ｌｏｕｔが凹曲面となる形態でもよい。出光面側Ｌｏｕｔを、凸曲面とするか凹曲面とするかは、背面透過型ディスプレイ用スクリーン１００が組み込まれる機器による。
【００６８】
〔製造方法〕
三次元曲面形状の積層体１０乃至は背面透過型ディスプレイ用スクリーン１００を製造するには、ハードコート層２を除く部分を積層済みの中間積層体を、公知の曲面成形法で成形した後、ハードコート層２をスプレー塗装などの方法で形成することで製造することができる。
或いは、ハードコート層２は、半硬化など完全硬化させずに成形適性が残っている状態に留めて形成した中間積層体を得た後に、この中間積層体を、公知の曲面成形法で成形した後、ハードコート層２の残りの硬化を進めることでも、製造することができる。
前記曲面成形としては、真空成形、圧空成形、真空圧空成形などの空気圧を利用する成形法、或いは、表裏両面が接触しても良い形態の場合には、機械的圧力を利用して、中間積層体の両側面に型面を接触させて加圧するプレス成形を利用することもできる。
フレネルレンズシート２０を曲面成形するときは、そのフレネルレンズ層２１が型面に接触しない方法が、フレネルレンズ層２１の形状が損なわれ難い点で好ましい。このため、フレネルレンズシート２０、或いはこれを備えた積層体１０に対する曲面成形法としては、成形時の接触面が片面のみで済む点で、前記空気圧を利用する成形法が好ましい。
【００６９】
〔効果〕
三次元曲面形状の背面透過型ディスプレイ用スクリーン１００とすることによって、例えば、アミューズメント機器や自動車分野などの用途において、意匠性を高めることができる。とりわけ、こうした分野では、単に映像を写す機能以外に、全体と調和した意匠性が極めて重要視されるために三次元曲面形状が要求されることがあり、三次元曲面形状のスクリーンの意義は大きい。
【００７０】
《変形形態》
本発明においては、背面透過型ディスプレイ用スクリーン１００は、上述した形態以外に、本発明の主旨を逸脱しない範囲内で、様々な形態をとり得る。以下、その一部を説明する。
【００７１】
〔その他の構成層〕
本発明においては、積層体１０は上記した層以外に、適宜、従来公知の背面透過型スクリーンにおける、その他の層を含むことができる。例えば、反射防止層、帯電防止層、着色層などである。
【００７２】
〔タッチパネル機能〕
本発明においては、背面透過型ディスプレイ用スクリーン１００は、タッチパネル機能を内蔵、或いは組み合わせた形態でもよい。タッチパネル機能は、光学方式、抵抗膜方式、静電容量方式など、公知の各種方式を適宜採用することができる。タッチパネル機能が備えられた形態では、必然的に、ハードコート層２の表面に手や指が触れるので、耐擦傷性、および日焼け止め乳液に対する耐薬品性の意義が大きい。
【００７３】
〔２〕ディスプレイ装置
次に、本発明によるディスプレイ装置を説明する。図６は、本発明によるディスプレイ装置２００の一実施形態を示す。
本発明によるディスプレイ装置は、上述した本発明による背面透過型ディスプレイ用スクリーン１００と、映像光源７とを、少なくとも備える。背面透過型ディスプレイ用スクリーン１００は、ハードコート層２側が出光面側Ｌｏｕｔとなり、このハードコート層２に対して光拡散層１側が、映像光源７からの映像光の入光面側Ｌｉｎとなるように配置される。映像光源７は、背面透過型ディスプレイ用スクリーン１００の入光面側Ｌｉｎに映像光を投影する位置に配置される。
【００７４】
同図に示すディスプレイ装置２００は、背面透過型ディスプレイ用スクリーン１００と、これに映像光を投影する映像光源７と、さらに、背面透過型ディスプレイ用スクリーン１００を開口部で支持し、映像光源７を内部に設置した筐体８とを備える。背面透過型ディスプレイ用スクリーン１００は、映像光源７からの映像光を、入光面側Ｌｉｎで入光して、出光面側Ｌｏｕｔから出光する。背面透過型ディスプレイ用スクリーン１００の出光面側Ｌｏｕｔの最外面は、ハードコート層２となっている。
【００７５】
本実施形態では、このような構成とすることによって、ディスプレイ装置２００の映像表示面を構成する背面透過型ディスプレイ用スクリーン１００が、そのハードコート層２に耐擦傷性と共に日焼け止め乳液に対する耐薬品性も有するので、映像表示面が耐擦傷性および日焼け止め乳液に対する耐薬品性を有する装置となる。
【符号の説明】
【００７６】
１    光拡散層
２    ハードコート層
２Ａ  第１ハードコート層
２Ｂ  第２ハードコート層
３    光線制御層
３Ａ  光吸収部
３Ｂ  光透過部
４    基材層
５    補強層
６    接合層（粘着剤層、接着剤層など）
７    映像光源
１０    積層体
２０    フレネルレンズシート
２１    フレネルレンズ層
１００    背面透過型ディスプレイ用スクリーン
２００    ディスプレイ装置
Ｌｉｎ    入光面側
Ｌｏｕｔ  出光面側
【図１】
2013205477.tif 000003
【図２】
2013205477.tif 000004
【図３】
2013205477.tif 000005
【図４】
2013205477.tif 000006
【図５】
2013205477.tif 000007
【図６】
2013205477.tif 000008